(57)【要約】ゴムまたは樹脂のコーティング材との接着性が良好で、耐久性に優れ、さらに手によくフィットして作業効率がよい手袋を提供する。芯糸の周囲に鞘糸を巻回してなる被覆糸で編成され、かつ、表面の少なくとも一部に、ゴムまたは樹脂のコーティング材が被着された手袋において、前記鞘糸が、原糸の特性として、ＪＩＳ  Ｌ  １０１３  ８．５に準じて測定した引張強さが１．７５Ｎ／ｔｅｘ以上の高強力繊維からなる捲縮糸であり、該捲縮糸が、下記（１）〜（３）を同時に満たすことを特徴とする手袋である。（１）９０℃２０分間の温水処理後における、ＪＩＳ  Ｌ  １０１３  ８．１６  Ａ法に準じて測定したかさ高度が４０ｃｍ３／ｇ以上、（２）同法に準じて測定したかさ高圧縮弾性率が８０％以上、（３）ＪＩＳ  Ｌ  １０１３  ８．１１  Ａ法に準じて測定した伸縮伸長率が２０％以上。
2012086584.tif 000002
【特許請求の範囲】
【請求項１】
芯糸の周囲に、原糸の特性として、ＪＩＳ  Ｌ  １０１３  ８．５に準じて測定した引張強さが１．７５Ｎ／ｔｅｘ以上の高強力繊維よりなる鞘糸を巻回してなる被覆糸で編成され、かつ、表面の少なくとも一部にゴムまたは樹脂のコーティング材が被着された手袋であって、
前記鞘糸が、次の（１）〜（３）を同時に満たす、かさ高性と伸縮性を有する捲縮糸であることを特徴とする手袋。
（１）かさ高度が４０ｃｍ３／ｇ以上
（２）かさ高圧縮弾性率が８０％以上
（３）伸縮伸長率が２０％以上
【請求項２】
かさ高度が、４０〜８０ｃｍ３／ｇであることを特徴とする請求項１に記載の手袋。
【請求項３】
かさ高圧縮弾性率が、８０〜９５％であることを特徴とする請求項１または２に記載の手袋。
【請求項４】
伸縮伸長率が、２０〜７０％であることを特徴とする請求項１〜３のいずれかに記載の手袋。
【請求項５】
捲縮糸の強度保持率が、２５％以上であることを特徴とする請求項１〜４のいずれかに記載の手袋。
【請求項６】
鞘糸が、パラ系アラミド繊維の捲縮糸であることを特徴とする請求項１〜５のいずれかに記載の手袋。
【請求項７】
パラ系アラミド繊維の捲縮糸が、高強力繊維に撚りを加えた後、ヒーター温度４７０〜５５０℃の温度下での乾熱処理により、熱セットを行い、次いで前記撚りの解撚を行うことにより得られることを特徴とする請求項６に記載の手袋。
【請求項８】
芯糸が、弾性繊維であることを特徴とする請求項１〜７のいずれかに記載の手袋。
【請求項９】
被覆糸は、芯糸のドラフト倍率が１．５〜５．０であり、鞘糸のカバーリングの撚り係数（Ｋ２）が５００〜５，０００であることを特徴とする請求項１〜８のいずれかに記載の手袋。
Ｋ２＝Ｔ×Ｄ１／２
（但し、Ｔはカバーリングの撚り数（回／ｍ）を表し、Ｄは繊度（ｔｅｘ）を表す。）
【請求項１０】
コーティング材が、ポリウレタン樹脂であることを特徴とする請求項１〜９のいずれかに記載の手袋。
【請求項１１】
ポリウレタン樹脂が、湿式成膜法により形成されたものであることを特徴とする請求項１０に記載の手袋。
【発明の詳細な説明】
【技術分野】
【０００１】
本発明は、ゴムまたは樹脂のコーティング材が被着された手袋に関する。
【背景技術】
【０００２】
衣料や産業資材として広く用いられているナイロンやポリエステル繊維などの汎用熱可塑性合成繊維は、約２５０℃前後で溶融し、また限界酸素指数は約２０前後であり、空気中でよく燃焼する。従ってこれらの汎用熱可塑性合成繊維は、炎や高熱に曝される危険の大きい場面で使用される衣料製品、例えば消防服、自動車レース用のレーシングスーツ、製鉄用作業服または溶接用作業服、手袋などの防護用の繊維素材として適しているとはいえない。【０００３】
アラミド繊維、全芳香族ポリエステル繊維またはポリパラフェニレンベンゾビスオキサゾール繊維などの耐熱高機能フィラメント糸は、約２５０℃程度では溶融せず、その分解温度が４００℃以上と高温である。また限界酸素指数は約２５以上であって、空気中では熱源である炎を近づけると燃焼するが、炎を遠ざけると燃焼が続かなくなる。【０００４】
このように、耐熱高機能フィラメント糸は耐熱性および難燃性に優れた素材である。それゆえに、例えば耐熱高機能フィラメント糸であるアラミド繊維は炎や高熱に曝される危険の大きい場面での衣料製品、例えば消防服、自動車レース用のレーシングスーツ、製鉄用作業服または溶接用作業服、手袋などの防護衣料として好んで用いられている。中でも、耐熱性とともに高強度特性をも併せ持ったパラ系アラミド繊維は、引裂き強さと耐熱性を要するスポーツ衣料や作業服、ロープ、タイヤコードなどに利用されており、また刃物によって切れにくいことから創傷防止のための作業用手袋などにも利用されている。【０００５】
パラ系アラミド繊維は、ポリパラフェニレンテレフタールアミド（ＰＰＴＡ）繊維が良く知られており、例えば米国特許第３，７６７，７５６号明細書、特公昭５６−１２８３１２号公報にＰＰＴＡ繊維の製造方法が開示されている。一方、メタ系アラミド繊維は、パラ系アラミド繊維のように耐切創性や、高い引っ張り強さはないが、その耐熱性を特長として消防服や断熱フィルター、耐熱収塵フィルター、電気絶縁材料などに用いられている。【０００６】
従来、これら耐熱高機能フィラメント糸を用いて衣料製品などの繊維製品を製造する際には、伸縮性のないフィラメント糸や紡績糸などの形態で該繊維が利用されているにすぎなかった。しかし、フィラメント糸や紡績糸などの伸縮性のない糸条を布地に加工し、消防服、レーシングスーツまたは作業服などの衣料製品を製造しても、該衣料製品の伸縮性が劣っているため、該衣料製品を着用した場合に、着心地が悪く、また活動しにくいという難点があった。また、同様に伸縮性の無い糸条から作られた従来の作業用手袋は着用感が悪く、作業効率を低下させる原因となっていた。【０００７】
かかる市場の要求に鑑みて、耐熱高機能フィラメント糸に捲縮を付与する方法についての研究、提案が多数なされている。例えば、パラ系アラミド繊維などの高弾性率繊維に低弾性率繊維を混合して押込み法により捲縮を付与する方法（特許文献１）、アラミド繊維をその分解開始温度以上、分解温度未満（メタ系アラミド繊維の場合３９０℃以上４６０℃未満）に加熱した非接触ヒーターを用い仮撚り捲縮加工した後、弛緩熱処理することにより捲縮を付与する方法（特許文献２）、パラ系アラミド繊維などの耐熱高機能繊維糸条に撚りを加えた後、１３０〜２５０℃での水熱処理または１４０〜３９０℃での乾熱処理により熱セットを行い、次いで撚りの解撚を行う方法（特許文献３）などが公知である。【０００８】
また、パラ系アラミド繊維の紡績糸あるいは捲縮糸をストレッチ性のある弾性繊維の周りに捲回してなる被覆糸を用いて、織編物を構成することにより、耐燃焼性、耐熱性、ストレッチ性に優れる防護用手袋などが得られることも報告されている（特許文献４〜６）。【０００９】
特許文献５、６は、伸縮復元率が４〜８０％の範囲内にあるパラ系アラミド繊維の捲縮糸を開示している。具体的には、特許文献５には、撚りを加えた糸に、１３０〜２５０℃の高温高圧水蒸気または高温高圧水処理（いわゆる湿熱処理）、または、空気中で加熱する乾熱処理を施して、撚りをセットした後、撚りの固定された撚り糸を、前記と反対方向に解撚することによって捲縮糸が得られることが記載されている。そして、実施例１では、撚りを加えたパラ系アラミド繊維に、２００℃の飽和水蒸気処理を１５分間行って撚りをセットした後、解撚することにより、伸縮伸長率が２９．０％、伸縮復元率が８．２％の捲縮糸を得ており、実施例４では、撚りを加えたパラ系アラミド繊維に、１００℃の乾熱処理を３０分間行って撚りをセットした後、解撚することにより、伸縮伸長率が２９．０％、伸縮復元率が８．０％の捲縮糸を得ている。
そして、特許文献６には、弾性繊維の周りに、特許文献５の実施例１で得られたパラ系アラミド繊維の捲縮糸を、捲回してなる被覆糸を用いて編みあげた手袋に、ウレタン樹脂をコーティングしたグローブは、伸縮性があって手に良くフィットし、作業がしやすいものであったことが記載されている。【００１０】
しかし、防護用手袋などでは甲部側および掌部側の少なくとも一部に、ゴムまたは樹脂のコーティング材を被着させ、防水性や補強を施しているが、特許文献６で得られる防護用手袋は、コーティング材と手袋素材との接着性が悪いため、手袋を使用しているうちにコーティング材が剥がれてしまい、耐久性のよい手袋を得ることができない問題点があった。【００１１】
一方、コーティングの接着性や耐久性を向上させる目的でコーティング材の付着量を増大させると、手袋のフィット性、着用時の作業性が悪くなるとともに、コーティング材が高強力繊維を強固に拘束することによって、単繊維の自由度が低下し、それに起因して耐切創性が低下するという問題があった。
【先行技術文献】
【特許文献】
【００１２】
【特許文献１】特開平１−１９２８３９号公報
【特許文献２】特開平６−２８０１２０号公報
【特許文献３】特開２００１−２４８０２７号公報
【特許文献４】特開２００４−０１１０６０号公報
【特許文献５】特開２００３−１９３３４５号公報
【特許文献６】特開２００３−１９３３１４号公報
【発明の開示】
【発明が解決しようとする課題】
【００１３】
本発明は、かかる従来技術の背景に鑑み、ゴムまたは樹脂のコーティング材との接着性が良好で、耐久性に優れ、さらに手によくフィットして作業効率がよい手袋を提供せんとするものである。
【課題を解決するための手段】
【００１４】
本発明は、かかる課題を解決するために、次の手段を採用するものである。すなわち、本発明は、以下の通りである。【００１５】
１）芯糸の周囲に、原糸の特性として、ＪＩＳ  Ｌ  １０１３  ８．５に準じて測定した引張強さが１．７５Ｎ／ｔｅｘ以上の高強力繊維よりなる鞘糸を巻回してなる被覆糸で編成され、かつ、表面の少なくとも一部にゴムまたは樹脂のコーティング材が被着された手袋であって、
前記鞘糸が、次の（１）〜（３）を同時に満たす、かさ高性と伸縮性を有する捲縮糸であることを特徴とする手袋。
（１）かさ高度が４０ｃｍ３／ｇ以上
（２）かさ高圧縮弾性率が８０％以上
（３）伸縮伸長率が２０％以上
２）かさ高度が、４０〜８０ｃｍ３／ｇであることを特徴とする前記１）に記載の手袋。
３）かさ高圧縮弾性率が、８０〜９５％であることを特徴とする前記１）または２）に記載の手袋。
４）伸縮伸長率が、２０〜７０％であることを特徴とする前記１）〜３）のいずれかに記載の手袋。
５）捲縮糸の強度保持率が、２５％以上であることを特徴とする前記１）〜４）のいずれかに記載の手袋。
６）鞘糸が、パラ系アラミド繊維の捲縮糸であることを特徴とする前記１）〜５）のいずれかに記載の手袋。
７）パラ系アラミド繊維の捲縮糸が、高強力繊維に撚りを加えた後、ヒーター温度４７０〜５５０℃の温度下での乾熱処理により、熱セットを行い、次いで前記撚りの解撚を行うことにより得られることを特徴とする前記６）に記載の手袋。
８）芯糸が、弾性繊維であることを特徴とする前記１）〜７）のいずれかに記載の手袋。
９）被覆糸は、芯糸のドラフト倍率が１．５〜５．０であり、鞘糸のカバーリングの撚り係数（Ｋ２）が５００〜５，０００であることを特徴とする前記１）〜８）のいずれかに記載の手袋。
Ｋ２＝Ｔ×Ｄ１／２
（但し、Ｔはカバーリングの撚り数（回／ｍ）を表し、Ｄは繊度（ｔｅｘ）を表す。）
１０）コーティング材が、ポリウレタン樹脂であることを特徴とする前記１）〜９）のいずれかに記載の手袋。
１１）ポリウレタン樹脂が、湿式成膜法により形成されたものであることを特徴とする前記１０）に記載の手袋。
【発明の効果】
【００１６】
本発明の手袋は、従来では得られなかった、かさ高性と伸縮性を有する捲縮糸を鞘糸として用いた被覆糸で編成しているため、ボリューム感があり、しかも、鞘糸の空隙のなかにゴムまたは樹脂のコーティング材が適度に侵入し固着するので、コーティング材の接着性に優れ、長期間の使用によるコーティング材の剥離が生じにくい。手袋のフィット性や着用時の作業性もよい。また、単繊維の自由度低下に起因する耐切創性低下の問題が生じ難い。
【図面の簡単な説明】
【００１７】
【図１】本発明で用いる被覆糸の一例を示す概略側面図である。
【図２】本発明で用いる被覆糸の製造方法の一例を示す概略模式図である。
【発明を実施するための形態】
【００１８】
以下、本発明の手袋について詳細を説明する。
【００１９】
本発明の手袋の編成に用いられる被覆糸において、芯糸としては、ポリエステル系繊維、ポリアミド系繊維、レーヨン繊維、ポリビニルアルコール系繊維などの汎用繊維の他、メタ系アラミド繊維、パラ系アラミド繊維、全芳香族ポリエステル繊維、ポリパラフェニレンベンゾビスオキサゾール繊維、ポリケトン繊維などの耐熱・高強力繊維、金属繊維、ガラス繊維、セラミック繊維、弾性繊維などを用いることができる。これらの繊維はそれぞれ単独で用いてもよいし、２種以上を組み合わせて用いてもよい。
【００２０】
上記繊維のうち、かかる被覆糸における芯糸としては、被覆糸に伸縮性が付与される点より、伸縮性のある弾性繊維が好ましく用いられる。弾性繊維としては、高い伸縮性をもつポリウレタン系弾性繊維が好ましい。かかるポリウレタン系弾性繊維は、その断面形状は特に限定されるものではなく、円形であっても扁平であってもよく、またその繊維は、モノフィラメントであっても溶着されたマルチフィラメントであってもよい。
【００２１】
かかる弾性繊維の繊度としては、１１〜９４０ｄｔｅｘの範囲が好ましく、２２〜３５０ｄｔｅｘの範囲がより好ましい。１１ｄｔｅｘ以上あればカバーリングおよび手袋編成工程で糸切れの原因となることがなく、手袋における着用時のフィット性にも優れたものとなり、９４０ｄｔｅｘ以下であれば、手袋編機のゲージ数に合わなくなることがない。また、破断伸度は３００％以上であることが好ましく、３００％未満であると手袋を形成した時に十分な伸縮性を得ることができなくなる恐れがある。
【００２２】
本発明の手袋の編成に用いられる被覆糸において、鞘糸は、原糸の特性として、ＪＩＳ  Ｌ  １０１３  ８．５に準じて測定した引張強さが１．７５Ｎ／ｔｅｘ以上の繊維を捲縮加工した捲縮糸が用いられる。かかる引張強さが１．７５Ｎ／ｔｅｘ未満の場合は、被覆糸に高度の耐屈曲性と耐摩耗性を付与することができなくなり、防護用手袋の編成には不向きなものとなる。好ましくは１．７５〜３．５Ｎ／ｔｅｘ程度である。
【００２３】
上記の鞘糸を構成する素材としては、引張強さおよび耐摩耗性の点から、パラ系アラミド繊維、全芳香族ポリエステル繊維、ポリパラフェニレンベンゾビスオキサゾール繊維、ポリケトン繊維、ポリアミドイミド繊維、ＬＣＰ（液晶ポリマー）繊維などの耐熱・高強力繊維を用いることが好ましい。これらの素材のなかでも、耐熱性、難燃性とともに、高強度特性および耐切創性に優れている点から、パラ系アラミド繊維が好ましい。
【００２４】
ここで、パラ系アラミド繊維としては、ポリパラフェニレンテレフタールアミド繊維（東レ・デュポン社製、商品名「ケブラー」）、コポリパラフェニレン−３，４'−ジフェニルエーテルテレフタルアミド繊維（帝人テクノプロダクツ社製、商品名「テクノーラ」）などがある。この中でも、特に、高強度、高弾性率で、耐切創性および耐熱性に優れている点から、ポリパラフェニレンテレフタールアミド繊維が好ましい。
【００２５】
また、全芳香族ポリエステル繊維としては、クラレ社製、商品名「ベクトラン」などがあり、ポリパラフェニレンベンゾビスオキサゾール繊維としては、東洋紡社製、商品名「ザイロン」などがある。ポリケトン繊維としては、旭化成せんい社製、商品名「サイバロン」、ポリエーテルケトン（ＰＥＫ）繊維、ポリエーテルケトンケトン（ＰＥＫＫ）繊維、ポリエーテルエーテルケトン（ＰＥＥＫ）繊維などがある。ポリアミドイミド繊維としては、ローヌプーラン社製、商品名「ケルメル」などがある。
【００２６】
本発明の手袋を編成する被覆糸に用いられる鞘糸は、原糸が上記の引張強さ特性を有する高強力繊維を捲縮加工して得られる捲縮糸であり、次の（１）〜（３）の特性を同時に満たすものである。９０℃２０分間の温水処理は、撚りを固定するために行う。
【００２７】
（１）９０℃２０分間の温水処理後における、ＪＩＳ  Ｌ  １０１３  ８．１６  Ａ法に準じて測定したかさ高度が４０ｃｍ３／ｇ以上
（２）９０℃２０分間の温水処理後における、ＪＩＳ  Ｌ  １０１３  ８．１６  Ａ法に準じて測定したかさ高圧縮弾性率が８０％以上
（３）ＪＩＳ  Ｌ  １０１３  ８．１１  Ａ法に準じて測定した伸縮伸長率が２０％以上
【００２８】
被覆糸を構成する鞘糸が上記（１）〜（３）の条件を同時に満たしているため、繊維とコーティング材との接着性が良好で、長期間使用してもコーティング材が剥離し難い、ボリューム感のある手袋を得ることができる。上記の（１）または（２）のうち、いずれか一つでも満たさない場合は、コーティング材が手袋を構成する繊維空間へ適度に侵入しないので、手袋のコーティング層と繊維層とのはく離強度が不十分となる。また、上記（３）の伸縮伸長率を満たさない場合は、手袋の装着感に劣るものとなる。上記（１）のかさ高度は、９０℃温水処理前の値に比べて５％以上、好ましくは１５％以上、高い値であることが望ましく、かかる条件を満たすことにより、ボリューム感と装着感がより優れた手袋を得ることができる。
【００２９】
高強力繊維からなる糸条は、毛羽や埃が発生しにくいフィラメント糸が採用される。
【００３０】
本発明において、鞘糸となる捲縮糸は、アラミド繊維などの高強力繊維からなる糸条に撚りを加える加撚工程と、次いで高温高圧水蒸気や高温高圧水を用いない加熱処理、すなわち乾熱処理工程と、さらに前記撚りを解く解撚工程と、を実施することにより製造される。製造方法としては、連続式仮撚加工法またはバッチ（非連続）式製造方法が挙げられる。より好ましいのは、捲縮糸のかさ高性の点、すなわちかさ高度およびかさ高圧縮弾性率の高い捲縮糸が得られる点、および、捲縮糸の繊維がバラけている点、すなわち解撚状態が良い点より、連続式仮撚加工法である。
【００３１】
より具体的に、連続式仮撚加工法を用いた製造方法について述べる。
【００３２】
この仮撚加工法においては、送り出しローラーによって供給糸条チーズから引き出された糸は、ヒーター、仮撚り装置、巻き取りローラーを経て、巻き取りボビンに巻き上げられる。仮撚り装置には、例えば仮撚りスピンドルではスピナーを装着でき、該スピナーのピンに糸を巻いて装着し、スピンドルを回転させると、送り出しローラーと仮撚りスピンドルの間の糸は、例えばＳ撚りが加えられ（加撚工程）、この撚りが加えられている糸をヒーターで熱セット（乾熱処理）し、仮撚りスピンドルと巻き取りローラーの間では前記と反対の例えばＺ撚りが加えられることによって撚りが解かれ（解撚工程）て、捲縮糸となる。仮撚り装置と巻き取りローラーの間は冷却ゾーンであり、空気冷却に任せるのが好ましい。仮撚りを与える方法には上述の仮撚りスピンドルのほか、糸を高速回転する円筒の内壁や円盤の外周あるいは高速走行するベルトの表面と接触させ、摩擦によって仮撚りを与える方法、すなわちニップベルトやフリクションディスクなどが用いられる。
【００３３】
該仮撚加工法において、仮撚りスピンドルによる仮撚り数は、糸を適度に捲縮させるとともに撚りをかけすぎることによる繊維の切断を防ぐため、下記式（１）で表わされる撚り係数（Ｋ１）の値が約５，０００〜１１，０００程度、好ましくは約６，０００〜９，０００程度であるのが好適である。
【００３４】
Ｋ１＝ｔ×Ｄ１／２        （１）
〔但し、ｔは仮撚り数（回／ｍ）を表し、Ｄは繊度（ｔｅｘ）を表す。〕
【００３５】
仮撚りスピンドルで撚りを加える場合には、１本ピン、２本ピン、４本ピンのスピナーを用いることができる。
【００３６】
乾熱処理における熱セットの温度条件は、捲縮糸が所望のかさ高性と伸縮性を有するようにするためには高温処理が好適であり、原料繊維の分解開始温度付近とすることが好ましい。好ましい温度条件は、原料繊維によって異なるが、糸が通過するヒーター内部の雰囲気温度、すなわちヒーター温度を約４００〜７００℃にし、より好ましくは５００〜６００℃にする。パラ系アラミド繊維の場合は、４７０〜５５０℃にすることが好ましい。
【００３７】
乾熱処理におけるヒーターは、接触ヒーターでも、非接触ヒーターでもよく、公知の手段によって行われてよい。加熱時間は、繊維の種類、糸条の太さまたは加熱温度などにより異なるため一概には言えないが、通常は０．００５〜１秒程度が望ましい。好ましくは約０．０１〜０．１秒程度の範囲である。
【００３８】
乾熱処理は、加圧下、減圧下、常圧下のいずれで行われてもよいが、通常の連続式仮撚加工では常圧下で行われるのが好ましい。
【００３９】
上記の仮撚加工法による製造方法において、パラ系アラミド繊維の捲縮糸を製造する場合は、仮撚り加工前のパラ系アラミド繊維として、水分率が好ましくは２０％以下、より好ましくは１５％以下、特に好ましくは１〜１０％のものを使用するのが望ましい。この場合、上記式（１）において、Ｄは水分を含む繊度（ｔｅｘ）を表す。撚りを加える前の水分率が２０％を超えると、乾熱処理において熱が糸へ効率よく伝わらなくなり熱セット効果が得られないために良好な捲縮糸になり難く、一方、撚りを加える前の水分率が１％未満であると、糸道ガイドなどの擦れにより糸がフィブリル化を起こす恐れがある。
【００４０】
仮撚加工法においては、高強力繊維の強度の低下がないことの目安として、捲縮糸の強度保持率が２５％以上、好ましくは３０％以上、より好ましくは４０％以上であることが好適である。強度保持率は下記式から算出できる。
【００４１】
強度保持率（％）＝｛捲縮糸の強度（Ｎ／ｔｅｘ）／高強力繊維の原糸の強度（Ｎ／ｔｅｘ）｝×１００
【００４２】
こうして製造される高強力繊維の捲縮糸は、得られた捲縮糸の９０℃２０分間の温水処理後における、ＪＩＳ  Ｌ  １０１３  ８．１６  Ａ法に準じて測定したかさ高度が、４０ｃｍ３／ｇ以上であり、好ましくは４０〜８０ｃｍ３／ｇ、より好ましくは４５〜７０ｃｍ３／ｇである。また、同法に準じて測定したかさ高圧縮弾性率が、８０％以上であり、好ましくは８０〜９５％、より好ましくは８５〜９０％である。
【００４３】
前記かさ高度が４０ｃｍ３／ｇ未満の場合、および／または、前記かさ高圧縮弾性率が８０％未満の場合は、コーティング材との接着性が悪くなる。一方、前記かさ高度が８０ｃｍ３／ｇを超える場合、および／または、前記かさ高圧縮弾性率が９５％を超える場合は、コーティング材の繊維空間への侵入が過剰となり手袋の着用感や耐切創性が低下する恐れがある。特に本発明では、捲縮糸製造時の熱セット温度を高くすることにより、仮撚り糸の解撚状態が良好となり、捲縮糸のかさ高圧縮弾性率が向上し、それにより樹脂が繊維間に入り込むことで接着性が向上する。
【００４４】
また高強力繊維の捲縮糸は、ＪＩＳ  Ｌ  １０１３  ８．１１  Ａ法に準じて測定した伸縮伸長率が２０％以上であり、より好ましくは２０〜７０％である。伸縮伸長率が２０％未満では、手袋表面をゴムまたは樹脂でコーティングした際のコーティング材の接着性が悪く、一方、７０％を超えると芯糸、特に弾性繊維との調和が悪く、被覆糸の外観に凹凸が発生するため、手袋表面にコーティングしたゴムまたは樹脂の浮きなどが生じやすくなり、作業性の悪い手袋となる。
【００４５】
かかる高強力繊維よりなる鞘糸の繊度、フィラメント数は、用途目的に応じ、表面外観、耐熱性、伸縮性、風合いなどを考慮して適宜選択すればよい。鞘糸の繊度は、用途目的に応じて２０〜１，６００ｄｔｅｘの範囲が好ましい。
【００４６】
さらに鞘糸の単繊維繊度は、用途に応じて０．１〜１０ｄｔｅｘの範囲が好ましく、さらに好ましくは０．４〜５ｄｔｅｘの範囲である。０．１ｄｔｅｘ未満では、製糸効率が低くコストアップとなり、１０ｄｔｅｘを超えると、剛性が高く、柔軟性の求められる手袋には向かない。
【００４７】
本発明で用いる被覆糸は、優れた伸縮性を得る観点から鞘糸が芯糸の回りを一重に被覆したものであってもよく、また、優れた被覆性を得る観点から鞘糸が芯糸の回りを二重に被覆したものであってもよい。この二重被覆した糸において、一重めの被覆を下撚り糸、二重めの被覆を上撚り糸という。二重に被覆する場合、トルクを打ち消すため、上撚り糸のカバーリングの撚り方向は、下撚り糸のカバーリングの撚り方向の逆方向にかけるのが好ましい。図１は、被覆糸の一例を示す一重被覆した糸の概略側面図である。該被覆糸Ａは、芯糸１の周りが鞘糸２によって一重に巻回被覆されている。
【００４８】
次に、本発明の被覆糸の製造方法について説明する。図２は本発明の被覆糸の製造方法の一例を示す概略模式図である。
【００４９】
本発明においては、好ましくはポリウレタン系弾性繊維を芯糸として用い、その上から好ましくは前記高強力繊維の捲縮糸を鞘糸として被覆するものである。
【００５０】
二重被覆は、上撚り糸、下撚り糸のいずれか、またはその両方に前記高強力繊維の捲縮糸を鞘糸として被覆するものである。上撚り糸、下撚り糸のいずれかに前記高強力繊維の捲縮糸を鞘糸として用いる場合、もう一方の鞘糸は、高強力繊維以外の公知繊維のフィラメント、例えばポリエステル、ナイロン繊維などを使用することができる。
【００５１】
被覆の際には市販のカバーリング機などが好ましく用いられる。
【００５２】
図２は二重被覆の例であり、図２において、芯糸１として使用するポリウレタン系弾性繊維は転がし給糸ローラー３により積極送りされ、フィードローラー４との間でプレドラフトし、次いでフィードローラー４とデリベリローラー１１の間でさらにドラフトする。この場合のドラフトの倍率は、全体すなわち給糸ローラー３からデリベリローラー１１の間のドラフトを指す。
【００５３】
鞘糸２は、市販の高速ワインダーにより、Ｈボビン９に巻き取られた後、図２のように下段スピンドル５および上段スピンドル７に設置され、スピンドルを回転させることによって芯糸に巻き付けられ、被覆糸Ａを形成する。
【００５４】
得られた被覆糸Ａは、テイクアップローラー１３によりチーズ１４に巻き取られる。
【００５５】
なお、一重被覆糸を製造する際には、上段スピンドル７または下段スピンドル５のいずれか一方にＨボビン９を１本設置して、スピンドルを回転させることによって芯糸１に鞘糸２を巻き付ける。
【００５６】
鞘糸を芯糸に被覆する際、鞘糸のカバーリングの撚り数は、鞘糸の繊度により適宜選択すればよいが、下記式（２）で表わされる撚り係数（Ｋ２）の値が約５００〜５，０００程度、好ましくは約１，０００〜３，０００程度であるのが好適である。撚り係数が５００未満であると、被覆糸において芯糸に対する鞘糸の被覆状態が悪くなり、手袋にした際、芯糸が剥き出しとなり手袋表面の品位が悪くなるとともに、耐切創性やコーティング樹脂との接着性等の特性も悪くなる。５，０００を越えると、カバーリング工程において糸切れ等が発生しやすくなり、工程通過性が悪くなるとともに、鞘糸が締め付けられるため、鞘糸が本来有しているかさ高性が被覆糸に反映されなくなる。上記加撚は、一重被覆、二重被覆のいずれを用いてもよく、特に限定されるものではない。
【００５７】
Ｋ２＝Ｔ×Ｄ１／２        （２）
〔但し、Ｔはカバーリングの撚り数（回／ｍ）を表し、Ｄは繊度（ｔｅｘ）を表す。〕
【００５８】
また、二重に被覆する場合、トルクを打ち消すため、上撚り糸のカバーリングの撚り方向は、下撚り糸のカバーリングの撚り方向の逆方向にかけるのが好ましい。  
【００５９】
鞘糸を芯糸に被覆する際、芯糸のドラフトの倍率は、１．５〜５．０程度、好ましくは２．０〜４．０であるのが好適である。１．５未満であるとカバーリング工程の鞘糸が被覆しにくくなり、５．０を越えるとカバーリング工程において糸切れしやすくなり、生産性が悪くなる。
【００６０】
特にポリウレタン系弾性繊維の場合、被覆糸の表面にポリウレタン系弾性繊維が露出すると、溶剤系のコーティング材を用いた際に、膨潤・溶解などで芯糸物性が劣化する。さらにポリウレタン系弾性繊維は、耐熱性に劣るため、手袋使用時においてポリウレタン系弾性繊維が早期に熱劣化し分解してしまうため、コーティング材との接着が低下し、コーティング材が剥離する要因ともなる。
【００６１】
また手袋は、その使用時にも表面のコーティング材を剥がす力が加わる。そのため芯糸に対する鞘糸の巻回数が多すぎると、鞘糸が有しているかさ高性が被覆糸に反映されず、鞘糸の隙間にコーティング材が侵入しにくくなることで、コーティング材が被覆糸に接着しなくなる。被覆糸とコーティング材との接着が低いと手袋の表面からコーティング材が剥離し、手袋が補強されずに破れることで耐久性が低下する。
【００６２】
本発明では、上記の被覆糸を編地に編成して、手袋を作製する。手袋は、市販のコンピューター手袋編機ＳＦＧやＳＴＪ（株式会社島精機製作所製）が便宜に採用される。
【００６３】
さらに、作製した手袋を手型などに装着し、該手袋にゴムまたは樹脂のコーティング材を含浸させた後、乾燥することにより、或いは、該手袋にゴムまたは樹脂を貼り合わせ接着させることにより、手袋の表面にコーティング材を被着させる。これにより、耐熱性、耐切創性などの特性に加え、耐摩耗性、防水性などを併せ持ち、物をつかんだとき滑りにくい手袋を作製することができる。
【００６４】
前記コーティング材としては、ポリウレタン樹脂、塩化ビニル樹脂、ラテックス、合成ゴムまたは天然ゴムなどが用いられる。中でも、ポリウレタン系弾性繊維との接着性がよく、かつ、コーティング後の手袋の柔軟性および防水性に優れ、コーティング層の耐摩耗性に優れる点より、ポリウレタン樹脂が好ましい。その中でも水系ディスパージョンよりも強靭な皮膜が形成できる溶剤系ポリウレタンを用いるのが好ましい。
【００６５】
コーティング材は、従来公知の方法で用いればよく、例えばＤＭＦ（Ｎ，Ｎ−ジメチルホルムアミド）溶媒に溶解した湿式成膜性ポリウレタン樹脂など、キシレン／ＩＰＡ混合溶媒に溶解した乾式加工用ポリウレタン樹脂などを用いることができる。その中でも、湿式成膜性ポリウレタン樹脂が好ましい。
【００６６】
コーティング材は、手袋表面の少なくとも一部に被着させればよい。掌部側の略全面および指先部に被着させても、甲部側も含めた全面に被着させてもよく、或いは、指部だけに被着させても、所定の指先だけに被着させてもよく、その他の形態であってもよい。
【実施例】
【００６７】
以下実施例により本発明をより詳細に説明する。ただし、本発明はこれら実施例により限定されるものではない。【００６８】
各物性などの評価方法は、次の方法に依拠した。【００６９】
［繊度］
ＪＩＳ  Ｌ  １０１３：２０１０ 化学繊維フィラメント糸試験方法８．３  Ｂ法（簡便法）により測定した。【００７０】
［引張強さ］
ＪＩＳ  Ｌ  １０１３：２０１０  化学繊維フィラメント糸試験方法８．５により引張強さを測定した。【００７１】
［伸縮性］
ＪＩＳ  Ｌ  １０１３：２０１０ 化学繊維フィラメント糸試験方法８．１１．Ａ法により伸縮伸長率を測定した。測定前の前処理として、測定試料をかせ状にしてガーゼに包んだまま、９０℃２０分間の温水処理を行い、室温で自然乾燥させた。【００７２】
［かさ高性］
測定前の前処理として、測定試料をかせ状にしてガーゼに包んだまま、９０℃２０分間の温水処理を行い、室温で自然乾燥させたのちに標準状態としたものを、ＪＩＳ  Ｌ  １０１３：２０１０
化学繊維フィラメント糸試験方法 ８．１６．Ａ法によりかさ高度（ｃｍ３／ｇ）、および、かさ高圧縮弾性率（％）を測定した。【００７３】
［切創抵抗（切れ難さCut resistance ）］
ＪＩＳ  Ｔ  ８０５２：２００５  防護服−機械的特性−鋭利物に対する切創抵抗性試験方法により測定した。【００７４】
［コーティング材の接着性］
手袋のコート部分から試験片を採取して、ＪＩＳ  Ｋ  ６４０４−６：１９９９ ゴム引布・プラスチック引布試験方法−第６部：もみ試験によって、荷重０．５ｋｇにて、もみ回数５００回の処理を行い、目視判定でコーティング部分の剥離が見られなかったものを合格とし、それ以外を不合格とした。なお試験片の方向はタテ方向のみとした。【００７５】
［手袋の着用評価］
５名の被験者による着用試験を実施した。ＥＮ  ４２０：２００３  Protective gloves -General requirements and
test methodsの５．２によって被験者全員がデクステリティ（Dexterity）にレベル５の性能評価を与え、かつ、官能評価で５名中３名以上が「着用感良好」と評したものを合格とし、それ以外を不合格とした。【００７６】
［実施例１］
総繊度４４０ｄｔｅｘ、単繊維繊度１．７ｄｔｅｘ、フィラメント本数２６７本、引張強さ２．０３Ｎ／ｔｅｘ、水分率７％のポリパラフェニレンテレフタールアミド繊維（以下ＰＰＴＡと記す）（東レ・デュポン（株）製、商品名「ケブラー」（登録商標））のフィラメント糸条を用いて、仮撚り加工速度：６０ｍ／ｍｉｎ、仮撚り加工温度（乾熱）：５００℃、仮撚り数ｔ：１，１５０回／ｍ、仮撚り加撚方向：Ｓ方向、スピンドル回転数：６９，０００ｒｐｍの加工条件にて連続仮撚り加工を行い、強度保持率が４０％のＰＰＴＡフィラメントの捲縮糸（撚り係数（Ｋ１）＝７，６２８）を得た。得られた捲縮糸の捲縮特性を表１に示す。【００７７】
図２に示されるカバーリング工程を使用して、繊度１１７ｄｔｅｘ、破断伸度５３０％のポリウレタン系弾性繊維（東レ・オペロンテックス（株）製、商品名「ライクラ」（登録商標））からなる芯糸に、鞘糸の下撚り糸として、１５６ｄｔｅｘのナイロン繊維製ウーリー加工糸（加撚方向：Ｚ撚り）をらせん状に巻き付け、さらに鞘糸の上撚り糸として、前記で得られたパラ系アラミド繊維の捲縮糸をナイロン繊維製ウーリー加工糸と反対方向にらせん状に巻き付けて、以下の加工条件にて被覆糸を得た。【００７８】
スピンドル回転数：５，０００ｒｐｍ
芯糸のドラフト：３．０倍
鞘糸下撚り糸のカバーリング撚り数Ｔとその撚り方向：７００回／ｍ、Ｚ方向、撚り係数（Ｋ２）＝２，７６４
鞘糸上撚り糸のカバーリング撚り数Ｔとその撚り方向：３００回／ｍ、Ｓ方向、撚り係数（Ｋ２）＝１，９９０【００７９】
得られた被覆糸を１本、１３ゲージタイプの手袋編み機（株式会社島精機製作所）に供給して、重さ１８ｇ／枚、掌部の目付３６０ｇ／ｍ２の手袋を編みあげた。この手袋は、ソフトでボリューム感豊かな風合いを有し、伸縮性に富み装着感がよく、耐燃焼性、耐熱性に優れ、かつ刃物で切れにくい（切創力：６．５Ｎ）ものであった。【００８０】
コーティング材として、ＤＭＦに溶解した湿式多孔層成膜性ウレタン樹脂であるＤＩＣ（株）製  クリスボンＭＰ１０５を、ＤＭＦで濃度１１％に希釈して用いた。前記の編みあげた手袋を、手型に被せた状態で、上記のウレタン溶液に浸漬し、引き上げた。次に、５０℃の温水に６０分間浸漬し、樹脂液の溶剤ＤＭＦを水で置換した。その後、水から引き上げて、乾燥し、手型から外すことで、重さ２１ｇ／枚、掌部の樹脂付着量１０５ｇ／ｍ２の、片面にコーティング材を被着させた背抜き手袋を作製した。
この手袋は、コーティング材の接着性が良好であり、グリップ（滑り止め）性に優れるため、自動車やアルミ建材の塗装作業などに用いる安全性の高い作業手袋として適したものであった。【００８１】
［実施例２］
総繊度４４０ｄｔｅｘ、単繊維繊度３．３ｄｔｅｘ、フィラメント本数１３４本、引張強さ２．０３Ｎ／ｔｅｘ、水分率７％のＰＰＴＡフィラメント糸条を用いたほかは、実施例１とまったく同様の方法で手袋を作製した。この時に得られた捲縮糸の強度保持率は３８％であった。得られた捲縮糸の捲縮特性を表１に示す。
得られた手袋は、重さ１８．５ｇ／枚、掌部の目付３５０ｇ／ｍ２であり、ソフトでボリューム感豊かな風合いを有し、伸縮性に富み装着感がよく、耐燃焼性、耐熱性に優れ、かつ刃物で切れにくい（切創力：８．４Ｎ）ものであった。
また、実施例１と同様の方法でウレタン樹脂をコーティングした手袋は、重さ２１．５ｇ／枚、掌部の樹脂付着量１１５ｇ／ｍ２の、片面にコーティング材を被着させた背抜き手袋であり、コーティング材の接着性が良好で、グリップ（滑り止め）性に優れるため、自動車やアルミ建材の塗装作業などに用いる安全性の高い作業手袋として適したものであった。【００８２】
［比較例１］
後述する捲縮糸の加工法を用いたほかは、実施例１と同様の方法で手袋を作製した。
実施例１と同じＰＰＴＡのフィラメント糸条を用いて、この糸条に加撚工程となるダブルツイスターで、Ｓ撚りを加え、撚り数ｔ；１，１７０（回／ｍ）の撚り糸を得た。このときの撚り係数（Ｋ１）は７，７６０で、下記式で計算される。【００８３】
Ｋ１＝ｔ×Ｄ１／２  
〔但し、ｔは加撚工程の撚り数（回／ｍ）を表し、Ｄは繊度(ｔｅｘ)を表す。〕【００８４】
得られた撚り糸を湿熱処理工程となる飽和水蒸気処理設備に入れ、２００℃の飽和水蒸気処理（湿熱）を１５分間行い、撚り止めセットを行った。冷却後、解撚工程となるダブルツイスターで逆撚りをかけて撚り数をほぼ０まで解撚し、強度保持率が３６％のＰＰＴＡフィラメント糸条の捲縮糸を得た。得られた捲縮糸の捲縮特性を表１に示す。【００８５】
得られた手袋は、重さ１８ｇ／枚、掌部の目付３４０ｇ／ｍ２であり、耐燃焼性、耐熱性に優れ、かつ刃物で切れにくい（切創力：６．０Ｎ）ものであったが、ソフト、ボリューム感の風合いや伸縮性に欠け、装着感が劣るものであった。
また、実施例１と同様にコーティングして得られた手袋は、重さ２３ｇ／枚、掌部の樹脂付着量１３０ｇ／ｍ２の、片面にコーティング材を被着させた背抜き手袋であり、コーティング材の接着性が悪く、コーティング材が剥離しやすいものであった。【００８６】
［実施例３］
実施例１で使用したものと同じ総繊度４４０ｄｔｅｘ、単繊維繊度１．７ｄｔｅｘ、フィラメント本数１３４本、引張強さ２．０３Ｎ／ｔｅｘ、水分率７％のＰＰＴＡフィラメント糸条を用い、仮撚り加工温度（乾熱）を４７０℃とする以外は、実施例１と同様の加工条件にて連続仮撚り加工を行い、ＰＰＴＡフィラメントの捲縮糸を得た。得られた捲縮糸の捲縮特性を表１に示す
得られた手袋は、重さ１８ｇ／枚、掌部の目付３５６ｇ／ｍ２であり、ソフトでボリューム感豊かな風合いを有し、伸縮性に富み装着感がよく、耐燃焼性、耐熱性に優れ、かつ刃物で切れにくい（切創力：６．４Ｎ）ものであった。
また、実施例１と同様の方法により、重さ２１．５ｇ／枚、掌部の樹脂付着量１１０ｇ／ｍ２の、片面にコーティング材を被着させた背抜き手袋を作製した。得られた手袋は、コーティング材の接着性が良好で、グリップ（滑り止め）性に優れるため、自動車やアルミ建材の塗装作業などに用いる安全性の高い作業手袋として適したものであった。【００８７】
［比較例２］
実施例１で使用したものと同じ総繊度４４０ｄｔｅｘ、単繊維繊度１．７ｄｔｅｘ、フィラメント本数１３４本、引張強さ２．０３Ｎ／ｔｅｘ、水分率７％のＰＰＴＡフィラメント糸条を用い、仮撚り加工温度（乾熱）を３５０℃とする以外は、実施例１と同様の加工条件にて通常の仮撚り加工を行い、ＰＰＴＡフィラメントの捲縮糸を得た。得られた捲縮糸の捲縮特性を表１に示す【００８８】
得られた手袋は、重さ１７．５ｇ／枚、掌部の目付３４０ｇ／ｍ２であり、耐燃焼性、耐熱性に優れるものであったが、刃物でやや切れやすく（切創力：５．２Ｎ）、ソフト、ボリューム感の風合いや伸縮性に欠け、装着感が劣るものであった。
また、実施例１と同様にコーティングして得られた手袋は、重さ２１ｇ／枚、掌部の樹脂付着量１３０ｇ／ｍ２の、片面にコーティング材を被着させた背抜き手袋であり、コーティング材の接着性が悪く、コーティング材が剥離しやすいものであった。【００８９】
【表１】
2012086584.tif 000003
【００９０】
被覆糸の構成と手袋特性の評価結果を表２にまとめて示す。【００９１】
【表２】
2012086584.tif 000004
【産業上の利用可能性】
【００９２】
本発明の手袋は、漁業、農業、食品産業、医療、ハイテク産業などにおける作業用手袋として、或いはスポーツ用手袋として有用である。
【符号の説明】
【００９３】
Ａ：被覆糸
１：芯糸
２：鞘糸
３：転がし給糸ローラー
４：フィードローラー
５：下段スピンドル
６：下段ベルト
７：上段スピンドル
８：上段ベルト
９：Ｈボビン
１０：スネルガイド
１１：デリベリローラー
１２：ガイドバー
１３：テイクアップローラー
１４：チーズ
【図１】
2012086584.tif 000005
【図２】
2012086584.tif 000006
【国際調査報告】
2012086584.tif 000007
2012086584.tif 000008
2012086584.tif 000009
2012086584.tif 000010